(57)【要約】【課題】  誘電率が１５以上の高誘電率のエポキシ樹脂ペーストであって、ピール強度が５Ｎ／ｃｍ以上の機械的特性を有すると共に、誘電正接等の電気的特性にも優れていること、またこのような高誘電率エポキシ樹脂ペーストを用いて比較的簡単な方法で、高周波領域（１０ＧＨｚ程度）で使用される小型化された電子部品等が、得られるようにすることを目的とするものである。【解決手段】  エポキシ樹脂（硬化剤、硬化促進剤を含む）６５〜９５ｖｏｌ％とエチレン・アクリルゴム５〜３５ｖｏｌ％とからなる混合物３０〜６５ｖｏｌ％と、高誘電率粉末が３５〜７０ｖｏｌ％とからなり、硬化後の誘電率が１５以上、並びにピール強度が５Ｎ／ｃｍ以上である高誘電率エポキシ樹脂ペーストとすることによって、特に前記エチレン・アクリルゴムは、カルボキシル基を含有する高誘電率エポキシ樹脂ペーストとすることによって、解決される。【選択図】  なし【特許請求の範囲】
【請求項１】
エポキシ樹脂（硬化剤、硬化促進剤を含む）６５〜９５ｖｏｌ％とエチレン・アクリルゴム５〜３５ｖｏｌ％とからなる混合物３０〜６５ｖｏｌ％と、高誘電率粉末が３５〜７０ｖｏｌ％とからなり、硬化後の誘電率が１５以上、並びにピール強度が５Ｎ／ｃｍ以上であることを特徴とする高誘電率エポキシ樹脂ペースト。
【請求項２】
前記エチレン・アクリルゴムは、カルボキシル基を含有することを特徴とする請求項１に記載の高誘電率エポキシ樹脂ペースト。
【請求項３】
前記高誘電率粉末が、チタン酸バリウム粉末であることを特徴とする請求項１または２に記載の高誘電率エポキシ樹脂ペースト。
【請求項４】
前記チタン酸バリウム粉末は、カルシウム、錫、ジルコニウム、ストロンチウム、ニオビウムの少なくとも１種を含有することを特徴とする請求項３に記載の高誘電率エポキシ樹脂ペースト。
【請求項５】
請求項１〜４のいずれかに記載の高誘電率エポキシ樹脂ペーストを用いた、前記ペーストの硬化後の誘電率が１５以上で、ピール強度が５Ｎ／ｃｍ以上であることを特徴とする電子部品。
【発明の詳細な説明】
【技術分野】
【０００１】
本発明は、高誘電率エポキシ樹脂ペースト並びにそれを用いた電子部品等に関するものである。
【背景技術】
【０００２】
近年、通信用、民生用や産業用等の電子機器は、実装方法の小型化や高密度化等から、材料面においてより耐熱性、寸法安定性、高誘電率や誘電正接等の電気的特性が要求されている。また高周波用電子部品としては、焼結フェライトや焼結セラミックスが、小型化等のメリットから用いられているが、これらは製造工程が複雑になる等の問題点があり、樹脂系の材料が望まれている。例えば、プリント配線板にコンデンサ効果を持たせた複合回路化からは、高誘電率の基板材料が必要とされている。しかしながら、プリント配線板に用いる材料であるポリイミド、エポキシ樹脂等は、誘電率（ε）が高々３〜４程度であるので、これを数十以上の誘電率のものにしようとすると、前記樹脂材料に高誘電率のセラミックス粉末等を多量に添加する必要がある。具体的な基板としては、フェノール樹脂、エポキシ樹脂、フッ素樹脂やポリフェニレンエーテル樹脂等に高誘電率のセラミックス粉末を添加し、ガラス布やガラス不織布に含浸・乾燥して得たプリプレグを積層成形して、高誘電率の基板とすることが知られている。しかしながらこのような方法によって高誘電率の基板を得るためには、前記樹脂中に、例えば前記樹脂の体積分率で５０％のように多量に高誘電率粉末を添加する必要がある。これは前記樹脂１００重量部換算では、５００〜１０００重量部にもなる。樹脂中にこのような大量の高誘電率粉末を添加すると、得られた基板の機械的特性や電気的特性に問題が生じる。すなわち、引張り強度等の機械的特性が低下したり、誘電正接が高くなる等の電気的特性の問題が生じる。このような問題点の解決に関する技術の一つとして特許文献１が知られているが、いまだ十分な誘電率を有し、機械的特性並びに誘電正接等の電気的特性に優れたものは得られていないのが、現状である。
【特許文献１】特開平８−６９７１２号公報
【発明の開示】
【発明が解決しようとする課題】
【０００３】
よって本発明が解決しようとする課題は、硬化後の誘電率が１５以上の高誘電率のエポキシ樹脂ペーストであって、ピール強度が５Ｎ／ｃｍ以上の機械的特性を有すると共に、誘電正接等の電気的特性にも優れていること、またこのような高誘電率エポキシ樹脂ペーストを用いて、比較的簡単な方法で、高周波領域（１０ＧＨｚ程度）で使用される小型化された電子部品等が得られるようにすることを目的とするものである。
【課題を解決するための手段】
【０００４】
前記解決しようとする課題は、請求項１に記載されるように、エポキシ樹脂（硬化剤、硬化促進剤を含む）６５〜９５ｖｏｌ％とエチレン・アクリルゴム５〜３５ｖｏｌ％とからなる混合物３０〜６５ｖｏｌ％と、高誘電率粉末が３５〜７０ｖｏｌ％とからなり、硬化後の誘電率が１５以上、並びにピール強度が５Ｎ／ｃｍ以上である高誘電率エポキシ樹脂ペーストとすることによって、解決される。特に請求項２に記載されるように、前記エチレン・アクリルゴムがカルボキシル基を含有する高誘電率エポキシ樹脂ペーストとすることによって、解決される。
【０００５】
さらに請求項３に記載されるように、前記高誘電率粉末が、チタン酸バリウム粉末である高誘電率エポキシ樹脂ペーストとすることによって、解決される。また請求項４に記載されるように、前記チタン酸バリウム粉末は、カルシウム、錫、ジルコニウム、ストロンチウム、ニオビウムの少なくとも１種を含有する高誘電率エポキシ樹脂ペーストとすることによって、解決される。
【０００６】
また、請求項５に記載されるように、請求項１〜４のいずれかに記載される高誘電率エポキシ樹脂ペーストを用いた、前記ペーストの硬化後の誘電率が１５以上で、ピール強度が５Ｎ／ｃｍ以上の電子部品とすることによって、解決される。
【発明の効果】
【０００７】
前述のようなエポキシ樹脂ペーストとすることによって、高誘電率のエポキシ樹脂ペーストとすることができ、かつ引張り強度等の機械的特性の低下もなく、また誘電正接等の電気的特性にも優れたものとなる。そしてこのような高誘電率エポキシ樹脂ペーストを用いることによって、比較的簡単な方法で、高周波領域（１０ＧＨｚ程度）で使用できる種々の小型化された電子部品等を得ることができる。
【０００８】
より詳細には、エポキシ樹脂（硬化剤、硬化促進剤を含む）６５〜９５ｖｏｌ％とエチレン・アクリルゴム５〜３５ｖｏｌ％の混合物３０〜６５ｖｏｌ％と、高誘電率粉末３５〜７０ｖｏｌ％とからなる高誘電率エポキシ樹脂ペーストとすることによって、また前記エチレン・アクリルゴムはカルボキシル基を含有するものとすることによって、硬化後の誘電率が１５以上で、誘電正接（ｔａｎδ）が１．０％以下のような電気的特性にも優れ、またピール強度が５Ｎ／ｃｍ以上の機械的特性を有する、高誘電率エポキシ樹脂ペーストとなる。
【０００９】
さらに前記高誘電率粉末が、チタン酸バリウム粉末であり、また前記チタン酸バリウム粉末は、カルシウム、錫、ジルコニウム、ストロンチウム、ニオビウムの少なくとも１種を含有した高誘電率エポキシ樹脂ペーストとすることによって、前記の特性に加えてチタン酸バリウムのキュリー温度を室温付近とした、実用的な高誘電率エポキシ樹脂ペーストとすることができる。
【００１０】
また、前記の高誘電率エポキシ樹脂ペーストを用いることによって、高周波領域（１０ＧＨｚ程度）で使用される、前記ペーストの硬化後の誘電率が１５以上で、誘電正接等の電気的特性にも優れると共に、ピール強度が５Ｎ／ｃｍ以上の機械的強度を有する種々の小型化された電子部品等が、比較的簡単な方法で得られる。
【発明を実施するための最良の形態】
【００１１】
以下に本発明を詳細に説明する。請求項１に記載される発明は、エポキシ樹脂（硬化剤、硬化促進剤を含む）６５〜９５ｖｏｌ％とエチレン・アクリルゴム５〜３５ｖｏｌ％とからなる混合物３０〜６５ｖｏｌ％と高誘電率粉末が３５〜７０ｖｏｌ％とからなり、硬化後の誘電率が１５以上、並びにピール強度が５Ｎ／ｃｍ以上である高誘電率エポキシ樹脂ペーストであり、このような高誘電体ペーストとすることにより、前記ペーストの硬化後の誘電率が１５以上で誘電正接が１．０％以下と優れ、かつ引張り強度のような機械的特性がピール強度として５Ｎ／ｃｍ以上のものとすることができる。これは、前記エチレン・アクリルゴムの添加によって、前記高誘電率粉末を高充填することができるようになるので、従来の場合と比較して少量の高誘電率粉末の添加で同様の誘電率とすることができ、誘電正接等の電気的特性を劣化させることがなく、機械的特性としての引張り強度も向上させることができる。
【００１２】
まずベース樹脂となるエポキシ樹脂について述べると、本発明に用いるエポキシ樹脂は特に限定されるものではなく、ビスフェノール型エポキシ樹脂、フェノールノボラック型エポキシ樹脂、クレゾールノボラック型エポキシ樹脂、多官能性グリシジルアミン樹脂等が使用できる。中でもビスフェノール型エポキシ樹脂が好ましい。またこれらのエポキシ樹脂は、数平均分子量が１００〜１０００程度のものを用いるのが良く、このことによって得られる高誘電体ペーストの粘度上昇を抑えることができ、電子部品等を形成する際の塗工性を向上させることができる。さらには、低誘電損失、低結晶性などの特性も有することになるので好ましい。また前記エポキシ樹脂は、通常液状で供給される場合が多いが、この場合は前記高誘電率粉末を直接添加して、混合、均一化することで高誘電体ペースとすることができる。もし前記エポキシ樹脂が固形状乃至は高粘度の場合には、適宜の有機溶媒例えば、トルエン、キシレン、メチルエチルケトン等に、溶解もしくは希釈して用いてもよい。このような有機溶剤の希釈は、得られる高誘電体エポキシ樹脂ペーストの粘度調整も兼ねることになり好ましい。
【００１３】
また、前記エポキシ樹脂と組み合わせて使用される硬化剤についても特に限定がなく、エポキシ樹脂の硬化剤として公知の種々のもの、例えば、酸無水物系の硬化剤（例えばヘキサヒドロ無水フタル酸）やアミン系硬化剤などが使用でき、またその使用量も、使用するエポキシ樹脂および硬化剤の種類に応じて適宜慣用量とすることができる。さらに硬化促進剤を併用することも好ましい。この硬化促進剤の併用は、前記ペースト塗工後の硬化時間の短縮、および硬化温度を低下できるという効果があるので好ましく、またその使用量については、エポキシ樹脂および硬化剤の種類に応じて適宜慣用量とすることができる。
【００１４】
また、他方のベース樹脂となるエチレン・アクリルゴムについて述べると、この樹脂はその構造が熱可塑性樹脂の特性とゴム弾性の特性とを有する熱可塑性エラストマーであって、トルエンやメチルエチルケトン（ＭＥＫ）等の有機溶剤に可溶であるため、例えばフレキシブル配線基板の接着剤、強化複合材等に柔軟性付与の目的で使用されているもので、具体的には、エチレン・アクリル共重合体、エチレン・アクリロニトリル共重合体等が知られており、その末端にはエポキシ基やカルボキシル基等の官能基を有するものがあるが、本発明では請求項２に記載されるような、カルボキシル基を有するものが好ましい。これは、前記カルボキシル基が銅等の金属との接着性を向上させるので、特にピール強度が向上し、得られるエポキシ樹脂ペーストの引張り強度等の機械的特性が向上する。このため、前記高誘電率粉末を高充填することが可能となり、高い誘電率のエポキシ樹脂ペーストを得ることができる。
【００１５】
そして前記ベース樹脂は、エポキシ樹脂（硬化剤、硬化促進剤を含む）６５〜９５ｖｏｌ％とエチレン・アクリルゴム５〜３５ｖｏｌ％とからなるように混合される。これは、エポキシ樹脂（硬化剤、硬化促進剤を含む）が９５ｖｏｌ％を超えると、柔軟性が不足するため得られるエポキシ樹脂ペーストが硬くなり、接着性も低下する。また６５ｖｏｌ％未満とすると、得られるエポキシ樹脂ペーストの耐熱性が低下し、また誘電率も低いものとなるためである。さらに、エチレン・アクリルゴムが５ｖｏｌ％未満では、柔軟性が不足するため得られるエポキシ樹脂ペーストが硬くなり接着性も低下する。また３５ｖｏｌ％を超えると耐熱性が低くなり、誘電率も低くなって好ましくなくなるため、前記の組成割合で混合される。
【００１６】
つぎに前記高誘電率粉末について述べると、この高誘電率粉末としてはセラミックス系の粉末が好ましく、高周波数帯域において分散媒となるベース樹脂よりも大きい比誘電率とＱ値（誘電正接の逆数）を持つものが良く、２種以上を併用することもできる。その場合の比率は、任意に選定すればよい。本発明においては、前記Ｑ値が１０〜３００００程度で、誘電正接が０．０５以下のものがよい。またその粒径は、平均粒径で０．０１〜１００μｍ程度のもので、好ましくは０．０１〜１０μｍ程度のものである。このような平均粒子径とすることによって、分散性が良好なものとなり効果が得られ易くなる。これに対し、前記よりも小さな粒子径のものであると比表面積が大きくなり高充填率化が困難であり、また前記範囲よりも大きな粒子径のものを用いると、ペースト化した際に沈降し易く、均一に分散させることが困難となる。
【００１７】
具体的な前記高誘電率粉体としては、低めの誘電率のエポキシ樹脂ペースト用には、誘電率が１０〜１０００程度のＭｇ２ＳｉＯ４、Ａｌ２Ｏ３、ＭｇＴｉＯ３、ＺｎＴｉＯ３、Ｚｎ２ＴｉＯ４、ＴｉＯ２、ＣａＴｉＯ３、ＳｒＴｉＯ３、ＳｒＺｒＯ３、ＢａＴｉ２Ｏ５、ＢａＴｉ４Ｏ９、Ｂａ２Ｔｉ９Ｏ２０、Ｂａ２（Ｔｉ、Ｓｎ）９Ｏ２０、ＺｒＴｉＯ４、（Ｚｒ、Ｓｒ）ＴｉＯ４、ＢａＮｄ２Ｔｉ５Ｏ１４、ＢａＳｍ２ＴｉＯ１４、Ｂｉ２Ｏ３ＢａＯＮｄ２Ｏ３ＴｉＯ２、ＰｂＯＢａＯＮｄ２Ｏ３ＴｉＯ２、（Ｂｉ２Ｏ３、ＰｂＯ）ＢａＯＮｄ２Ｏ３ＴｉＯ２、Ｌａ２Ｔｉ２Ｏ７、Ｎｄ２Ｔｉ２Ｏ７、（Ｌｉ、Ｓｍ）ＴｉＯ３、Ｂａ（Ｍｇ１／３Ｔａ２／３）Ｏ３、Ｂａ（Ｚｎ１／３Ｔａ２／３）Ｏ３、Ｂａ（Ｚｎ１／３Ｎｄ２／３）Ｏ３、Ｓｒ（Ｚｎ１／３Ｎｄ２／３）Ｏ３等が用いられる。そしてこれらの中でも、ＴｉＯ２、ＣａＴｉＯ３、ＳｒＴｉＯ３、ＢａＯＮｄ２Ｏ３―ＴｉＯ２、Ｂｉ２Ｏ３−ＢａＯ−Ｎｄ２Ｏ３−ＴｉＯ、ＢａＴｉ４Ｏ９、Ｂａ２Ｔｉ９Ｏ２０、Ｂａ２（Ｔｉ，Ｓｎ）Ｏ２０、ＭｇＯ−ＴｉＯ２、ＺｎＯ−ＴｉＯ２、ＭｇＯ−ＳｉＯ２、Ａｌ２Ｏ３等が、好ましいものである。
【００１８】
また、比較的高い誘電率を必要とするエポキシ樹脂ペースト用としては、誘電率が１０００以上のＢａＴｉＯ３、（Ｂａ、Ｐｂ）ＴｉＯ３、Ｂａ（Ｔｉ、Ｚｒ）Ｏ３、Ｂａ（Ｓｒ）ＴｉＯ３、Ｂａ（Ｃａ、Ｓｎ）ＴｉＯ３等を用いるのがよいが、特に請求項３に記載されるチタン酸バリウム粉末（ＢａＴｉＯ３）や、請求項４に記載されるように、カルシウム、錫、ジルコニウム、ストロンチウム、ニオビウムの少なくとも１種を含有させたチタン酸バリウム粉末が、高誘電率の誘電体ペーストが得られ易く、またチタン酸バリウム粉末のキュリー温度を室温付近とすることができるので、高誘電率エポキシ樹脂ペーストとして実用的なものとすることができる。なお、前述の高誘電率粉体は、単結晶であっても多結晶であってもよい。
【００１９】
そして前記高誘電率粉末の添加量は、ベース樹脂と高誘電率粉末の合計量を１００ｖｏｌ％としたときに、前記高誘電率粉末の含有量を３５〜７０ｖｏｌ％とすることが好ましい。これは、前記高誘電率粉末の添加量が３５ｖｏｌ％未満では目的とする誘電率のものが得られず、また高誘電率粉末を、７０ｖｏｌ％を超えて添加すると、緻密な高誘電率エポキシ樹脂ペーストが得られ難くなり、さらに前記Ｑ値も大きく低下するので、前記範囲とするのがよい。なおより好ましくは、４０〜６０ｖｏｌ％の範囲とするのが、誘電率が高く誘電正接も良好であり、またピール強度も大きなものとすることができる。
【００２０】
そして前記高誘電率エポキシ樹脂ペーストの製法は、ボールミル、３本ロールその他の装置によって混練して製造される。また前記混練や加工がし易いように、粘度を調整するために溶剤を加えてもよい。粘度は、通常１００〜１０００００ｃＰｓ程度とするのが好ましい。このように粘度調整することによって、薄膜等を製造する際の塗工性がよいものとなる。なお溶剤としては、用いるポリマーによって好ましいものを選択すればよいが、具体的にはトルエン、アセトン、メチルエチルケトン（ＭＥＫ）等が使用される。
【００２１】
このようにして得られた高誘電率エポキシ樹脂ペーストは、スクリーン印刷、インクジェット、ロールコータ、スピンコート等によって、塗布し乾燥させて必要な薄膜を形成することができるので、請求項５に記載されるように、前記ペーストの硬化後の誘電率が１５以上で誘電正接が１．０％以下と好ましく、またピール強度が５Ｎ／ｃｍ以上の機械的強度を有する種々の小型の電子部品等を、比較的簡単に製造できることになる。具体的な電子部品としては、薄膜コンデンサ、低域通過型フィルタ、高周波回路基板等がある。
【実施例】
【００２２】
表１に記載する各種試料を用いて、本発明の効果を確認した。試料はエポキシ樹脂として、ビスフェノールＡ型エポキシ樹脂（東都化成社製、ＹＤ−８１２５）を５２ｗｔ％、硬化剤として３または４―メチルヘキサヒドロ無水フタル酸（日立化成社製、ＨＮ−５５００）を４７ｗｔ％、硬化促進剤として２、４、６−トリス（ジメチルアミノメチル）フェノール（ジャパンエポキシレジン社製、エピキュア３０１０）１ｗｔ％とし、これにカルボキシル基含有エチレン・アクリルゴム（三井・デュポン社製、商品名：ベイマックＧ）を混合したベース樹脂と、カルシウムと錫を含有させたチタン酸バリウム（富士チタン社製、ＢＴ−２０６、ε＝１８０００）を添加したものである。また粘度を調整するために、トルエンを必要量加えた。
【００２３】
より詳細な試料の作製について述べると、前記硬化促進剤を除いた前記各種樹脂、チタン酸バリウム並びにトルエンを加えた後、ボールミルで２４時間混練して、粘度を１０００〜２０００ｃＰｓに調整した。これに、前記硬化促進剤を加えてペースト状とした。このエポキシ樹脂組成物からなる誘電体ペーストを、銅箔上にバーコーターを用いて塗布し、乾燥（１５０℃×３０分）することで厚さ２５μｍの薄膜状に形成した。ついで、１７０℃で４０分間硬化させた後、ＬＣＺメータにより静電容量（Ｃ）を測定し、誘電率（ε）並びに誘電正接（ｔａｎδ）を求めた。また、片面に接着剤付の厚さ２５μｍのポリイミドフィルム上に、前記誘電体ペーストを同様に薄膜状に形成し、ついで前記接着剤側には厚さ３５μｍの銅箔を、圧力５０ｋｇ／ｃｍ２で１７０℃、４０分間のプレス処理して貼り合わせて試料とし、このときの前記薄膜のピール強度を１８０°で測定した。なお前記ピール強度は、ＪＩＳ規格Ｃ６４７１の「銅はくの引きはがし強さ」を援用して行った。結果を、表１に記載した。
【００２４】
【表１】
2005068298.tif 000002
【００２５】
表１から明らかなとおり、本発明の範囲の高誘電率エポキシ樹脂ペーストは、前記ペーストの硬化後の誘電率が１５以上で誘電正接も１．０％以下であり、ピール強度が５Ｎ／ｃｍ以上と好ましいものであることがわかる。これに対して比較例の場合は、誘電率、誘電正接並びにピール強度のいずれかが、本発明の目的とする数値から外れるものとなっている。より詳細に説明すると、実施例１〜７に記載されるように、エポキシ樹脂（硬化剤、硬化促進剤を含む）とエチレン・アクリルゴムの比率が６５〜９５：５〜３５ｖｏｌ％とからなる混合物を用い、この混合物３０〜６５ｖｏｌ％と、カルシウム並びに錫を含有させたチタン酸バリウム粉末が３５〜７０ｖｏｌ％とからなるようにした誘電体ペーストは、前記の特性を満足するものであった。これに対して、比較例１または２に記載されるように、エポキシ樹脂とエチレン・アクリルゴムの比率が本発明の範囲であっても、このような混合物と前記チタン酸バリウムの配合割合が本発明範囲から外れると、硬化後の誘電率が１５未満であったり、誘電正接が１．０％より大きくなったり、またピール強度が５Ｎ／ｃｍ未満となって、好ましくない。また比較例３および４に記載されるように、エポキシ樹脂とエチレン・アクリルゴムの比率が本発明の範囲から外れたものも、誘電率、誘電正接並びにピール強度が小さくなり、好ましくないことがわかる。
【産業上の利用可能性】
【００２６】
以上のような高誘電率のエポキシ樹脂ペーストを用いることによって、高周波領域（１０ＧＨｚ程度）で使用できる、誘電率が高く誘電正接等の電気的特性に優れ、またピール強度も十分な、機械的特性に優れた種々の小型の電子部品等として有用である。